(57)【要約】【課題】インクジェット方式によって、被印刷体に、高い金属光沢及び耐擦過性の印字部又は画像部を形成可能なインキ組成物を提供する。【解決手段】被印刷体に印字又は印刷するためのインキ組成物は、銀ナノ粒子（ａ）と、カルボキシル基又はその塩を有する分散剤（ｂ）と、水性溶媒（ｃ）と、固形分換算で、銀ナノ粒子（ａ）１００質量部に対して被膜形成能を有する水溶性又は水分散性高分子（ｄ）１〜３０質量部とを含む。このようなインキ組成物は、インキ受容層を有する被印刷体（光沢紙）の種類が異なっていても、高い銀光沢、及び耐擦過性の印字部及び画像部を形成できる。【選択図】なし【特許請求の範囲】
【請求項１】
銀ナノ粒子（ａ）と、カルボキシル基又はその塩を有する分散剤（ｂ）と、水性溶媒（ｃ）とを含み、被印刷体に印字又は印刷するためのインキ組成物であって、固形分換算で、銀ナノ粒子（ａ）１００質量部に対して、被膜形成能を有する水溶性又は水分散性高分子（ｄ）を１〜３０質量部の割合で含むインキ組成物。
【請求項２】
分散剤（ｂ）と、水溶性又は水分散性高分子（ｄ）とを、固形分換算で、前者／後者（質量比）＝３０／７０〜９０／１０の割合で含む請求項１記載のインキ組成物。
【請求項３】
固形分換算で、銀ナノ粒子（ａ）１００質量部に対して、分散剤（ｂ）を１〜２０質量部の割合で含み、水溶性又は水分散性高分子（ｄ）を２〜２５質量部の割合で含む請求項１又は２記載のインキ組成物。
【請求項４】
分散剤（ｂ）が、Ｃ１４−３４縮合多環式脂肪族ヒドロキシカルボン酸又はその塩（b1）と、酸価５ｍｇＫＯＨ／ｇ以上の高分子分散剤又はその塩（b2）とを前者／後者（質量比）＝７０／３０〜２０／８０の割合で含み；組成物全体に対して、水溶性又は水分散性高分子（ｄ）の濃度が０．０５〜０．７５質量％である請求項１〜３のいずれかに記載のインキ組成物。
【請求項５】
水性溶媒（ｃ）が、水と、水溶性アルコール、水溶性多価アルコール及びピロリドン類から選択された少なくとも一種の有機溶媒とを含む請求項１〜４のいずれかに記載のインキ組成物。
【請求項６】
銀ナノ粒子（ａ）１００質量部に対する水溶性又は水分散性高分子（ｄ）の割合が２．５〜１０質量部である請求項１〜５のいずれかに記載のインキ組成物。
【請求項７】
被印刷体が、インキ受容層を有する光沢紙である請求項１〜６のいずれかに記載のインキ組成物。
【請求項８】
インキ組成物をインクジェット方式で印字又は印刷し、印字部又は画像を形成する方法であって、被印刷体に、請求項１〜７のいずれかに記載のインキ組成物をインクジェット方式で印字又は印刷する画像形成方法。
【発明の詳細な説明】
【技術分野】
【０００１】
本発明は、インクジェット印刷に適した金属光沢性インキ組成物及びそれを用いた画像形成方法に関する。
【背景技術】
【０００２】
近年、インクジェット印刷方式は、簡便性などの点から、業務用から家庭用まで幅広く普及している。インクジェット印刷では、シアン、マゼンタ、イエローの三原色を利用して鮮明なカラー画像の印刷が可能であるが、装飾的な効果を発現する目的などにより、金属光沢を有する印刷も要求されている。従来から、金属光沢顔料としては、アルミニウム、金又は銀粒子などの金属粒子を含有するインキが開発されているが、金属粒子は、比重が大きいため、インキ中での分散安定性に劣り、凝集や沈降を生じ易い。特に、インクジェット印刷方式では、ノズルヘッドからインキの微小滴を吹き付けて画像を形成する方式であるため、ノズルの目詰まりや、分散安定性の低下が画像品質に影響する。そのため、インキ組成物の安定性は特に重要となる。
【０００３】
特開２００３−３０６６２５号公報（特許文献１）には、インクジェット印刷方式に適したインキ組成物として、水又は水溶性有機溶媒中に金や銀などの金属ナノ粒子を含む金属コロイドを分散させたインキ組成物が開示されている。この文献には、セルロース樹脂、水溶性アクリル樹脂などの結着樹脂を０．１〜３重量％の割合で添加してもよいことが記載されている。しかし、このインキ組成物では、金属コロイド粒子の分散安定性が低く、凝集粒子が沈殿し易い。
【０００４】
特開２００９−２２７７３６号公報（特許文献２）には、金属ナノ粒子（A1）と分散剤（A2）とで形成された金属コロイド粒子（Ａ）；及び溶媒（Ｂ）を含み、前記分散剤（A2）がカルボキシル基を有する有機化合物（ａ）及び高分子分散剤（ｂ）を含むインクジェット印刷用インキ組成物が記載されている。この文献には、バインダー樹脂（ポリビニルアルコール、ポリエチレングリコールなどの親水性高分子など）などの添加剤を添加してもよいことも記載されている。この文献のインキ組成物は、分散安定性に優れており、インクジェット方式で画像を形成するのに適している。しかし、被記録媒体の種類によっては、画像の耐擦過性（擦りに対する堅牢性）が十分でない場合がある。
【０００５】
特開２０１２−４１３７８号公報（特許文献３）には、銀粒子と、０．０２〜１．５質量％のワックス粒子と、水とを含み、前記ワックス粒子が、前記銀粒子の平均粒径Ｄ１［ｎｍ］に対して所定の平均粒径Ｄ２［ｎｍ］を有するインク組成物が記載され、特開２０１２−５７０５０号公報（特許文献４）には、銀粒子と、水と、アルコール（炭素数１〜１０のモノオール又はジオール）とを含むインク組成物が記載され、特開２０１２−８２２８４号公報（特許文献５）には、銀粒子と、０．０５〜３質量％のシリコーン系オイルと、水とを含むインク組成物が記載されている。これらのインク組成物は、金属光沢を有し、耐擦性に優れた画像を形成できる。しかし、これらのインク組成物は、画像を形成する被膜自体の強度が低いためか、耐摩耗性又は耐擦過性が未だ十分ではない。
【０００６】
特開２０１２−１０１４９１号公報（特許文献６）には、被記録媒体の被記録面に対して、銀粒子と定着樹脂とを含む第１のインク組成物を吐出して下地層を形成し、この下地層に対して、銀粒子を含み、定着樹脂を含まない第２のインク組成物を吐出して上層を形成するインクジェット記録方法において、前記第１のインク組成物の総質量に対して、定着樹脂を１〜１０質量％（好ましくは２〜７質量％）の濃度で含有させることが記載されている。この文献には、銀粒子の平均粒子径が１〜１００ｎｍであることが記載され、銀粒子の高分子分散剤として、ゼラチン、メチルセルロース、カルボキシメチルセルロースなどの天然高分子；ポリビニルアルコール、ポリビニルピロリドン、アクリル系樹脂などの合成高分子が記載されている。また、結着樹脂として、種々の樹脂及びゴムが例示され、水系ウレタン樹脂エマルションが好ましいと記載されている。しかし、金属光沢及び耐擦性を高めるためには、下地層と上層とを形成する必要がある。しかも、下地層で耐擦性を高めているため、上層自体の耐擦性を高めることが困難である。
【０００７】
さらに、これらのインキ組成物では、例えば、表面が平滑な光沢紙に形成した画像部を、布で激しく擦ると画像部が剥がれる場合がある。さらに、光沢紙の種類（インク受容層の成分）によっては、軽く擦っても画像部が剥がれる場合がある。そのため、光沢紙の種類に拘わらず、耐擦過性の高い印字部又は画像部を形成可能なインキ組成物が要求されている。
【先行技術文献】
【特許文献】
【０００８】
【特許文献１】特開２００３−３０６６２５号公報（特許請求の範囲、［００３３］〜［００３６］、実施例）
【特許文献２】特開２００９−２２７７３６号公報（請求項１、［００６７］）
【特許文献３】特開２０１２−４１３７８号公報（特許請求の範囲、［００５６］）
【特許文献４】特開２０１２−５７０５０号公報（特許請求の範囲、［００４６］）
【特許文献５】特開２０１２−８２２８４号公報（特許請求の範囲、［００４０］）
【特許文献６】特開２０１２−１０１４９１号公報（特許請求の範囲、［００４１］［００３１］［００３７］［００３８］［００４３］〜［００４６］）
【発明の概要】
【発明が解決しようとする課題】
【０００９】
従って、本発明の目的は、インクジェット方式などの印刷方式を利用して、被印刷体に、金属光沢及び耐擦過性に優れた印字部（文字など）や画像を形成するのに有用なインキ組成物（又はインク組成物）及びそれを用いた画像形成方法を提供することにある。
【００１０】
本発明の他の目的は、長期間に亘り安定して印字又は印刷可能なインキ組成物及びそれを用いた画像形成方法を提供することにある。
【００１１】
本発明のさらに他の目的は、インキ受容層を有する光沢紙の種類が異なっていても、高い耐擦過性の印字部又は画像部を強固に密着できるインキ組成物及びそれを用いた画像形成方法を提供することにある。
【課題を解決するための手段】
【００１２】
本発明者らは、前記課題を達成するため鋭意検討した結果、銀ナノ粒子と、カルボキシル基又はその塩を有する分散剤と、水性溶媒とを含むインキ組成物において、被膜形成能を有する水溶性又は水分散性高分子を少量添加すると、インクジェット方式により、光沢紙に対しても、密着性が高く、高い銀鏡面光沢及び耐擦過性の印字部又は画像部を形成できることを見いだし、本発明を完成した。
【００１３】
すなわち、本発明は、銀ナノ粒子（ａ）と、カルボキシル基又はその塩を有する分散剤（ｂ）と、水性溶媒（ｃ）とを含み、インクジェット方式で被印刷体に印字又は印刷するためのインキ組成物又はインク組成物（例えば、インクジェット印刷用インキ組成物）に関し、固形分換算（又は不揮発分換算）で、銀ナノ粒子（ａ）１００質量部に対して、被膜形成能を有する水溶性又は水分散性高分子（ｄ）を１〜３０質量部の割合で含んでいる。
【００１４】
また、分散剤（ｂ）は、固形分換算（又は不揮発分換算）で、銀ナノ粒子（ａ）１００質量部に対して、１〜２０質量部の割合で含有させてもよい。水溶性又は水分散性高分子（ｄ）は、固形分換算（又は不揮発分換算）で、銀ナノ粒子（ａ）１００質量部に対して、２〜２５質量部（例えば、２．５〜１０質量部）の割合で含有させてもよい。
【００１５】
前記分散剤（ｂ）は、カルボキシル基又はその塩を有する有機化合物（b1）及び／又はカルボキシル基又はその塩を有する高分子分散剤（b2）を含んでいてもよく、カルボキシル基又はその塩を有する有機化合物（例えば、Ｃ１４−３４縮合多環式脂肪族ヒドロキシカルボン酸又はその塩）（b1）と、カルボキシル基又はその塩を有する高分子分散剤（例えば、酸価５ｍｇＫＯＨ／ｇ以上の高分子分散剤又はその塩）（b2）とを前者／後者（質量比）＝８５／１５〜１０／９０（例えば、７０／３０〜２０／８０）の割合で含んでいてもよい。
【００１６】
前記分散剤（ｂ）と、水溶性又は水分散性高分子（ｄ）との割合は、固形分換算（又は不揮発分換算）で、前者／後者（質量比）＝３０／７０〜９０／１０程度であってもよい。
【００１７】
水溶性又は水分散性高分子（ｄ）の濃度は、組成物全体に対して、０．０５〜０．７５質量％（例えば、０．０５〜０．７質量％）程度であってもよい。また、水性溶媒（ｃ）は、水と、水溶性アルコール、水溶性多価アルコール及びピロリドン類から選択された少なくとも一種の有機溶媒とを含んでいてもよい。
【００１８】
前記被印刷体は、インキ受容層を有する光沢紙であってもよい。このような光沢紙であっても、印字部又は画像を高い密着性で形成できる。
【００１９】
本発明は、インキ組成物（又はインク組成物）をインクジェット方式で印字又は印刷し、印字部又は画像を形成する方法も包含する。この方法では、被印刷体（例えば、インキ受容層を有する光沢紙）に、前記インキ組成物をインクジェット方式で印字又は印刷し、画像を形成できる。
【発明の効果】
【００２０】
本発明では、銀ナノ粒子を分散するための分散剤と水溶性又は水分散性高分子とを含むため、水溶性又は水分散性高分子の使用量が少なくても、インクジェット方式などの印刷方式によって、被印刷体に、高い耐擦過性を有し、鏡面の銀光沢の印字部（文字など）や画像を形成できる。また、分散剤及び水溶性又は水分散性高分子の使用量が少なくても、分散安定性が高く、目詰まりを起こすことなく、長期間に亘り安定して印字又は印刷可能である。特に、インキ受容層を有する光沢紙の種類が異なっていても、高い耐擦過性の印字部又は画像部を強固に密着させて形成できる。
【発明を実施するための形態】
【００２１】
［インキ組成物］
本発明のインキ組成物（又はインク組成物）は、銀ナノ粒子（ａ）と、この銀ナノ粒子（ａ）を分散させるためのカルボキシル基又はその塩を有する分散剤（ｂ）と、分散媒としての水性溶媒（ｃ）と、被膜形成能を有する水溶性又は水分散性高分子（ｄ）とを含んでいる。
【００２２】
［銀ナノ粒子（ａ）］
銀ナノ粒子（ａ）の平均粒子径（平均一次粒子径）は、ナノメーターサイズであり、例えば、１〜１００ｎｍ（例えば、２〜８０ｎｍ）、好ましくは３〜７０ｎｍ（例えば、４〜５０ｎｍ）、さらに好ましくは５〜４０ｎｍ（例えば、１０〜３０ｎｍ）程度であってもよい。銀ナノ粒子（ａ）は粗大粒子をほとんど含んでおらず、前記銀ナノ粒子（ａ）の最大一次粒子径は、例えば、２００ｎｍ以下、好ましくは１５０ｎｍ以下、さらに好ましくは１００ｎｍ以下である。さらに、銀ナノ粒子（ａ）において、一次粒子径が１００ｎｍ以上の粒子の割合は、質量基準で、例えば、１０質量％以下（例えば、０〜８質量％程度）、好ましくは５質量％以下（例えば、０．０１〜３質量％程度）、さらに好ましくは１質量％以下（例えば、０．０２〜０．５質量％程度）であってもよい。
【００２３】
銀ナノ粒子（ａ）は、分散剤（ｂ）に対する配位性が高いためか、分散剤（ｂ）と組み合わせることにより、銀ナノ粒子（ａ）の分散安定性を高めることができる。
【００２４】
なお、必要であれば、銀ナノ粒子（ａ）は、他の金属ナノ粒子を含んでいてもよい。このような金属ナノ粒子としては、例えば、周期表第８族金属（鉄、ニッケル、コバルト、ルテニウム、ロジウム、パラジウム、レニウム、イリジウム、白金など）、周期表第１Ｂ族金属（銅、金など）、周期表第３Ｂ族金属（アルミニウム、ガリウム、インジウムなど）及び周期表第４Ｂ族金属（ゲルマニウム、スズ、鉛など）などであってもよい。なお、金属（金属原子）は、分散剤（ｂ）に対する配位性の高い金属、例えば、周期表第８族金属、周期表第１Ｂ族金属などである場合が多い。
【００２５】
［分散剤（ｂ）］
分散剤（又は保護コロイド）（ｂ）は、カルボキシル基又はその塩を有しており、カルボキシル基を有する有機化合物（b1）及び／又はカルボキシル基を有する高分子分散剤（b2）を含んでいてもよい。分散剤（ｂ）は非揮発性分散剤である場合が多い。
【００２６】
有機化合物（b1）のカルボキシル基の数は、１分子中に、１以上、例えば、１〜１０、好ましくは１〜５、さらに好ましくは１〜３程度であってもよい。
【００２７】
また、有機化合物（b1）は、カルボキシル基以外の官能基（又は銀ナノ粒子に対する配位性基など）を有していてもよい。このような官能基（又は配位性基）としては、例えば、ハロゲン原子（フッ素原子、塩素原子、臭素原子、ヨウ素原子など）、アミノ基、ジアルキルアミノ基、イミノ基（−ＮＨ−）、窒素含有ヘテロ環基（ピリジル基、モルホリニル基などの５〜８員窒素ヘテロ基、カルバゾール基などの５〜８員窒素ヘテロ基を含む縮合環基）、アミド基（−ＣＯＮ＜）、シアノ基、ニトロ基など］、ヒドロキシル基、アルコキシ基（例えば、メトキシ基、エトキシ基、プロポキシ基、ブトキシ基などのＣ１−６アルコキシ基）、ホルミル基、カルボニル基（−ＣＯ−）、エステル基（−ＣＯＯ−）、酸素含有ヘテロ環基（テトラヒドロピラニル基などの５〜８員酸素含有ヘテロ環基など）、チオ基、チオール基、チオカルボニル基（−ＳＯ−）、アルキルチオ基（メチルチオ基、エチルチオ基などのＣ１−４アルキルチオ基など）、スルホ基、スルファモイル基、スルフィニル基（−ＳＯ２−）などの他、これらの塩を形成した基（アンモニウム塩基など）などが挙げられる。有機化合物（b1）は、これらの官能基を、単独で又は２種以上（同種又は異種の複数の官能基）組み合わせて有していてもよい。有機化合物（b1）は、カルボキシル基と塩を形成可能な塩基性基（アミノ基、置換アミノ基、イミノ基、アンモニウム塩基など）を有していないのが好ましい。
【００２８】
代表的な有機化合物（b1）には、カルボン酸、例えば、モノカルボン酸、ポリカルボン酸、ヒドロキシカルボン酸（又はオキシカルボン酸）などが挙げられる。
【００２９】
モノカルボン酸としては、例えば、脂肪族モノカルボン酸［飽和モノカルボン酸（例えば、ギ酸、酢酸、プロピオン酸、酪酸、カプリル酸、カプロン酸、ヘキサン酸、カプリン酸、ラウリン酸、ミリスチン酸、シクロヘキサンカルボン酸、ステロイド核を有するカルボン酸（デヒドロコール酸、コラン酸、アロコラン酸などの胆汁酸）などのＣ１−３４脂肪族モノカルボン酸、好ましくはＣ２−３０脂肪族モノカルボン酸など）、不飽和モノカルボン酸（例えば、オレイン酸、エルカ酸、リノール酸、アビエチン酸などのＣ４−３４不飽和脂肪族モノカルボン酸、好ましくはＣ１０−３０不飽和脂肪族モノカルボン酸）］、芳香族モノカルボン酸（安息香酸、ナフトエ酸などのＣ７−１２芳香族モノカルボン酸など）などが挙げられる。
【００３０】
ポリカルボン酸としては、例えば、脂肪族ポリカルボン酸［例えば、飽和ポリカルボン酸（例えば、シュウ酸、マロン酸、コハク酸、グルタル酸、アジピン酸、アゼライン酸、セバシン酸、シクロヘキサンジカルボン酸などのＣ２−１４脂肪族飽和ポリカルボン酸、好ましくはＣ２−１０脂肪族飽和ポリカルボン酸など）、不飽和ポリカルボン酸（例えば、マレイン酸、フマル酸、イタコン酸、ソルビン酸、テトラヒドロフタル酸などのＣ４−１４脂肪族不飽和ポリカルボン酸、好ましくはＣ４−１０脂肪族不飽和ポリカルボン酸など）など］、芳香族ポリカルボン酸（例えば、フタル酸、トリメリット酸などのＣ８−１２芳香族ポリカルボン酸など）などが挙げられる。
【００３１】
ヒドロキシカルボン酸としては、ヒドロキシモノカルボン酸［脂肪族ヒドロキシモノカルボン酸（例えば、グリコール酸、乳酸、オキシ酪酸、グリセリン酸、６−ヒドロキシヘキサン酸、ステロイド核を有するヒドロキシカルボン酸（コール酸、デオキシコール酸、ケノデオキシコール酸、１２−オキソケノデオキシコール酸、グリココール酸、リトコール酸、ヒオデオキシコール酸、ウルソデオキシコール酸、アポコール酸、タウロコール酸、ピオコール酸、ピトコール酸などの胆汁酸）などのＣ２−５０脂肪族ヒドロキシモノカルボン酸、好ましくはＣ２−３４脂肪族ヒドロキシモノカルボン酸、さらに好ましくはＣ２−３０脂肪族ヒドロキシモノカルボン酸など）、芳香族ヒドロキシモノカルボン酸（サリチル酸、オキシ安息香酸、没食子酸などのＣ７−１２芳香族ヒドロキシモノカルボン酸など）など］、ヒドロキシポリカルボン酸［脂肪族ヒドロキシポリカルボン酸（例えば、タルトロン酸、酒石酸、クエン酸、リンゴ酸などのＣ２−１０脂肪族ヒドロキシポリカルボン酸など）など］などが挙げられる。
【００３２】
なお、これらのカルボン酸（有機化合物（b1））において、少なくとも一部のカルボキシル基は、塩（例えば、トリエチルアミンとの塩などの第三級アミン塩、アンモニウム塩、ナトリウム塩などのアルカリ金属塩などの塩基性化合物との塩）を形成していてもよく、無水物、水和物などであってもよい。なお、カルボン酸のカルボキシル基が、塩を形成していない遊離のカルボン酸であってもよい。
【００３３】
有機化合物（b1）は、単独で又は２種以上組み合わせてもよい。
【００３４】
これらの有機化合物（b1）のうち、脂肪族ヒドロキシカルボン酸（脂肪族ヒドロキシモノカルボン酸および脂肪族ヒドロキシポリカルボン酸）などのヒドロキシカルボン酸が好ましく、脂肪族ヒドロキシカルボン酸の中でも、さらに、脂環族ヒドロキシカルボン酸（又は脂環族骨格を有するヒドロキシカルボン酸、例えば、胆汁酸（コール酸など）などのＣ６−３４脂環族ヒドロキシカルボン酸、好ましくはＣ１０−３４脂環族ヒドロキシカルボン酸、さらに好ましくはＣ１６−３０脂環族ヒドロキシカルボン酸）が好ましい。
【００３５】
また、ステロイド核を有するヒドロキシカルボン酸及びカルボン酸、例えば、ヒドロキシ基及びカルボキシル基を有する胆汁酸（コール酸など）などの多環式脂肪族ヒドロキシカルボン酸（例えば、縮合多環式脂肪族ヒドロキシカルボン酸、好ましくはＣ１０−３４縮合多環式脂肪族ヒドロキシカルボン酸、さらに好ましくはＣ１４−３４縮合多環式脂肪族ヒドロキシカルボン酸、特にＣ１８−３０縮合多環式脂肪族ヒドロキシカルボン酸）、カルボキシル基を有する胆汁酸（デヒドロコール酸、コラン酸など）などの多環式脂肪族カルボン酸（例えば、縮合多環式脂肪族カルボン酸、好ましくはＣ１０−３４縮合多環式脂肪族カルボン酸、さらに好ましくはＣ１４−３４縮合多環式脂肪族ヒドロキシカルボン酸、特にＣ１８−３０縮合多環式脂肪族カルボン酸）などの多環式脂肪族カルボン酸（例えば、Ｃ１０−５０縮合多環式脂肪族カルボン酸、好ましくはＣ１２−４０縮合多環式脂肪族カルボン酸、さらに好ましくはＣ１４−３４縮合多環式脂肪族カルボン酸、特にＣ１８−３０縮合多環式脂肪族カルボン酸）は、嵩高い構造を有しており、銀ナノ粒子の凝集を抑制する効果が大きいためか好ましい。
【００３６】
なお、有機化合物（b1）の分子量は、例えば、１０００以下（例えば、４６〜９００程度）、好ましくは８００以下（例えば、５０〜７００程度）、さらに好ましくは６００以下（例えば、１００〜５００程度）であってもよい。
【００３７】
また、有機化合物（b1）のｐＫａ値は、例えば、１以上（例えば、１〜１０程度）、好ましくは２以上（例えば、２〜８程度）であってもよい。
【００３８】
（b2）高分子分散剤
高分子分散剤（又は高分子型分散剤）（b2）は、少なくともカルボキシル基を有し、銀ナノ粒子（ａ）を分散可能であればよく、銀ナノ粒子（ａ）を被覆して保護コロイドを形成してもよい。高分子分散剤（又は高分子型分散剤）（b2）としては、両親媒性の高分子分散剤（又はオリゴマー型分散剤）を好適に使用できる。
【００３９】
高分子分散剤としては、通常、塗料、インキ分野などで着色剤の分散に用いられている高分子分散剤が例示できる。代表的な高分子分散剤（両親媒性の高分子分散剤）としては、親水性モノマーで形成された親水性ユニット（又は親水性ブロック）を含む水溶性又は水分散性樹脂が含まれる。
【００４０】
前記親水性モノマーとしては、例えば、カルボキシル基又は酸無水物基含有単量体（（メタ）アクリル酸、マレイン酸、無水マレイン酸などの不飽和多価カルボン酸又はその酸無水物など）、スルホ基を有する単量体（スチレンスルホン酸など）、ヒドロキシル基含有単量体（２−ヒドロキシエチル（メタ）アクリレートなどのヒドロキシアルキル（メタ）アクリレート、ビニルフェノールなど）などの付加重合性モノマー；エチレンオキシドなどの縮合重合性モノマーなどが例示できる。前記縮合重合性モノマーは、ヒドロキシル基などの活性水素（例えば、前記ヒドロキシル基）との反応により、親水性ユニット（又はブロック）を形成していてもよい。親水性モノマーは、単独で又は２種以上組み合わせて親水性ユニット（又はブロック）を形成していてもよい。好ましい親水性モノマーは、（メタ）アクリル酸、マレイン酸、無水マレイン酸、エチレンオキシドなどであってもよい。
【００４１】
なお、高分子分散剤（b2）は、少なくともカルボキシル基又は酸無水物基を有していればよく、前記親水性モノマーの官能基、例えば、酸基（スルホ基）、ヒドロキシル基を有していてもよい。これらの官能基は、単独で又は２種以上組み合わせて高分子分散剤（b2）に導入してもよい。
【００４２】
高分子分散剤は、少なくとも親水性ユニット（又は親水性ブロック）を含んでいてもよく、親水性モノマーの単独又は共重合体（例えば、ポリアクリル酸又はその塩など）であってもよく、親水性モノマーと疎水性モノマーとのコポリマーであってもよい。疎水性モノマー（非イオン性モノマー）としては、（メタ）アクリル酸エステル［（メタ）アクリル酸メチル、（メタ）アクリル酸エチル、（メタ）アクリル酸ｎ−ブチル、（メタ）アクリル酸２−エチルヘキシル、（メタ）アクリル酸ラウリル、（メタ）アクリル酸ステアリルなどの（メタ）アクリル酸Ｃ１−２０アルキル、（メタ）アクリル酸シクロヘキシルなどの（メタ）アクリル酸シクロアルキル、（メタ）アクリル酸フェニルなどの（メタ）アクリル酸アリール、（メタ）アクリル酸ベンジル、（メタ）アクリル酸２−フェニルエチルなどの（メタ）アクリル酸アラルキルなど］などの（メタ）アクリル系モノマー；スチレン、α−メチルスチレン、ビニルトルエンなどのスチレン系モノマー；α−Ｃ２−２０オレフィン（エチレン、プロピレン、１−ブテン、イソブチレン、１−ヘキセン、１−オクテン、１−ドデセンなど）などのオレフィン系モノマー；酢酸ビニル、酪酸ビニルなどのカルボン酸ビニルエステル系モノマーなどの付加重合性モノマー：プロピレンオキシドなどのＣ３−６アルキレンオキサイドなどの縮合重合性モノマーが挙げられる。疎水性モノマーは、単独で又は２種以上組み合わせて疎水性ユニットを構成していてもよい。
【００４３】
コポリマー（例えば、親水性モノマーと疎水性モノマーとのコポリマー）の高分子分散剤は、ランダムコポリマー、交互共重合体、ブロックコポリマー（例えば、親水性モノマーで構成された親水性ブロックと、疎水性モノマーで構成された疎水性ブロックとで構成されたコポリマー）、くし型コポリマー（又はくし型グラフトコポリマー）などであってもよい。前記ブロックコポリマーの構造は、特に限定されず、ジブロック構造、トリブロック構造（ＡＢＡ型、ＢＡＢ型）などであってもよい。また、前記くし型コポリマーにおいて、主鎖は、前記親水性ブロック又は前記疎水性ブロックで形成してもよく、親水性ブロックおよび疎水性ブロックで形成してもよい。
【００４４】
なお、前記のように、親水性ユニットは、親水性ブロック（ポリエチレンオキシドなど）で形成することもできる。親水性ブロック（ポリアルキレンオキシドなど）と疎水性ブロック（ポリオレフィンブロックなど）とは、エステル結合、アミド結合、エーテル結合、ウレタン結合などの連結基を介して結合していてもよい。これらの結合は、例えば、疎水性ブロック（ポリオレフィンなど）を変性剤［不飽和カルボン酸又はその無水物（（無水）マレイン酸など）、ラクタム又はアミノカルボン酸、ヒドロキシルアミン、ジアミンなど］で変性した後、親水性ブロックを導入することにより形成してもよい。また、ヒドロキシル基やカルボキシル基などの親水性基を有するモノマー（前記ヒドロキシアルキル（メタ）アクリレートなど）から得られるポリマーと、前記縮合系の親水性モノマー（エチレンオキシドなど）とを反応（又は結合）させることにより、くし型コポリマー（主鎖が疎水性ブロックで構成されたくし型コポリマー）を形成してもよい。
【００４５】
さらに、共重合成分として、親水性の非イオン性モノマーを使用することにより、親水性と疎水性とのバランスを調整してもよい。このような成分としては、２−（２−メトキシエトキシ）エチル（メタ）アクリレート、ポリエチレングリコールモノ（メタ）アクリレート（例えば、数平均分子量２００〜１０００程度）などのエチレンオキシユニットを有するモノマー又はオリゴマーなどを例示できる。また、親水性基（カルボキシル基など）を変性（例えば、エステル化）することにより親水性と疎水性とのバランスを調整してもよい。
【００４６】
カルボキシル基を有する高分子分散剤（b2）において、少なくとも一部のカルボキシル基は、塩（アミンとの塩、金属塩など）を形成していてもよいが、カルボキシル基などの酸基が塩を形成していない高分子分散剤［すなわち、遊離のカルボキシル基を有する高分子分散剤］を好適に使用できる。
【００４７】
カルボキシル基を有する高分子分散剤（b2）の酸価は、例えば、１ｍｇＫＯＨ／ｇ以上（例えば、２〜１００ｍｇＫＯＨ／ｇ程度）、好ましくは３ｍｇＫＯＨ／ｇ以上（例えば、４〜９０ｍｇＫＯＨ／ｇ程度）、さらに好ましくは５ｍｇＫＯＨ／ｇ以上（例えば、６〜８０ｍｇＫＯＨ／ｇ程度）、特に７ｍｇＫＯＨ／ｇ以上（例えば、８〜７０ｍｇＫＯＨ／ｇ程度）であってもよく、通常、３〜５０ｍｇＫＯＨ／ｇ（例えば、５〜３０ｍｇＫＯＨ／ｇ）程度であってもよい。なお、このような高分子分散剤（b2）において、アミン価は０（又はほぼ０）であってもよい。
【００４８】
なお、高分子分散剤において、官能基の位置は、特に限定されず、主鎖であってもよく、側鎖であってもよく、主鎖および側鎖に位置していてもよい。このような官能基は、例えば、親水性モノマー又は親水性ユニット由来の官能基（例えば、（メタ）アクリル酸、無水マレイン酸、エチレンオキサイドなどの共重合により導入された官能基）であってもよい。
【００４９】
高分子分散剤（b2）は単独で又は２種以上組み合わせて使用してもよい。
【００５０】
なお、高分子分散剤として、特開２００４−２０７５５８号公報などに記載の高分子分散剤（高分子量顔料分散剤）を使用してもよい。また、高分子分散剤は、合成してもよく、市販品を用いてもよい。以下に、市販の高分子分散剤（又は少なくとも両親媒性の分散剤で構成された分散剤）を具体的に例示すると、ソルスパース１３２４０、ソルスパース１３９４０、ソルスパース３２５５０、ソルスパース３１８４５、ソルスパース２４０００、ソルスパース２６０００、ソルスパース２７０００、ソルスパース２８０００、ソルスパース４１０９０などのソルスパースシリーズ［アビシア（株）製］；ディスパービック１６０、ディスパービック１６１、ディスパービック１６２、ディスパービック１６３、ディスパービック１６４、ディスパービック１６６、ディスパービック１７０、ディスパービック１８０、ディスパービック１８２、ディスパービック１８４、ディスパービック１９０、ディスパービック１９１、ディスパービック１９２、ディスパービック１９３、ディスパービック１９４、ディスパービック２００１、ディスパービック２０５０などのディスパービックシリーズ［ビックケミー（株）製］；ＥＦＫＡ−４６、ＥＦＫＡ−４７、ＥＦＫＡ−４８、ＥＦＫＡ−４９、ＥＦＫＡ−１５０１、ＥＦＫＡ−１５０２、ＥＦＫＡ−４５４０、ＥＦＫＡ−４５５０、ポリマー１００、ポリマー１２０、ポリマー１５０、ポリマー４００、ポリマー４０１、ポリマー４０２、ポリマー４０３、ポリマー４５０、ポリマー４５１、ポリマー４５２、ポリマー４５３［ＥＦＫＡケミカル（株）製］；アジスパーＰＢ７１１、アジスパーＰＡｌ１１、アジスパーＰＢ８１１、アジスパーＰＢ８２１、アジスパーＰＷ９１１などのアジスパーシリーズ［味の素（株）製］；フローレンＤＯＰＡ−１５８、フローレンＤＯＰＡ−２２、フローレンＤＯＰＡ−１７、フローレンＴＧ−７００、フローレンＴＧ−７２０Ｗ、フローレン−７３０Ｗ、フローレン−７４０Ｗ、フローレン−７４５Ｗなどのフローレンシリーズ［共栄社化学（株）製］；ジョンクリル６７８、ジョンクリル６７９、ジョンクリル６２などのジョンクリルシリーズ［ジョンソンポリマー（株）製］などが挙げられる。代表的な高分子分散剤には、ディスパービック１９０、ディスパービック１９４などが挙げられる。
【００５１】
高分子分散剤（b2）の数平均分子量は、例えば、１５００〜１０００００、好ましくは２０００〜８００００（例えば、２０００〜６００００）、さらに好ましくは３０００〜５００００（例えば、５０００〜３００００）程度であってもよく、７０００〜２００００程度であってもよい。
【００５２】
有機化合物（b1）と高分子分散剤（b2）との割合は、固形分換算（又は不揮発分換算）で、前者／後者（質量比）＝９９／１〜１／９９（例えば、９５／５〜５／９５）、好ましくは８５／１５〜１０／９０（例えば、７５／２５〜１５／８５）、さらに好ましくは７０／３０〜２０／８０（例えば、６０／４０〜２５／７５）、特に５５／４５〜３０／７０（例えば、５０／５０〜３５／６５）程度であってもよい。
【００５３】
分散剤（ｂ）（有機化合物（b1）および高分子分散剤（b2）の総量）の割合は、銀ナノ粒子（ａ）１００質量部に対して、例えば、０．１〜１００質量部（例えば、１〜８０質量部）、好ましくは２〜６０質量部（例えば、３〜５０質量部）程度の広い範囲から選択でき、通常、１〜３０質量部（例えば、１〜２０質量部）、好ましくは５〜２０質量部（例えば、７〜１７質量部）、さらに好ましくは１０〜１５質量部程度であってもよい。本発明では、比較的少量の分散剤であっても、粗大粒子が少なく、分散安定性の高い銀ナノ粒子とすることができる。
【００５４】
なお、有機化合物（b1）の割合は、例えば、銀ナノ粒子（ａ）１００質量部に対して、例えば、０．０５〜５０質量部（例えば、０．５〜３０質量部）程度の範囲から選択でき、通常、１〜１５質量部（例えば、２〜１０質量部）、好ましくは２．５〜７．５質量部（例えば、３〜６質量部）程度であってもよい。
【００５５】
また、高分子分散剤（b2）の割合は、例えば、銀ナノ粒子（ａ）１００質量部に対して、例えば、０．１〜６０質量部（例えば、１〜５０質量部）程度の範囲から選択でき、通常、２〜３０質量部（例えば、２．５〜２０質量部）、さらに好ましくは３〜１５質量部（例えば、５〜１０質量部）程度であってもよい。
【００５６】
なお、本発明では、必要であれば、他の分散剤を含んでいてもよく、他の分散剤は、無機化合物であってもよいが、通常、有機化合物である。他の分散剤としては、例えば、アルカノール類（ヘキサノール、オクタノール、デカノール、ドデカノール、オクタデカノールなどのＣ６−２０アルカンモノオール）、アルデヒド類（カプリルアルデヒド、ラウリルアルデヒド、パルミトアルデヒドなどのＣ６−２０脂肪族アルデヒド）、高級脂肪酸又はその塩、スルホン酸類（例えば、アルカンスルホン酸、ベンゼンスルホン酸、トルエンスルホン酸などのアレーンスルホン酸など）が挙げられる。これらの他の分散剤は、単独で又は２種以上組み合わせてもよい。
【００５７】
他の分散剤の割合は、前記分散剤（ｂ）１００質量部に対して、例えば、０．１〜１００質量部、好ましくは０．５〜５０質量部、さらに好ましくは１〜３０質量部程度であってもよい。
【００５８】
［水性溶媒（ｃ）］
水性溶媒（ｃ）は、水単独であってもよく、水と、水溶性有機溶媒とを含んでいてもよい。水溶性溶媒としては、例えば、アルコール類（メタノール、エタノール、プロパノール、イソプロパノールなどのＣ１−４アルカノールなど）、多価アルコール類（エチレングリコール、プロピレングリコールなどのアルカンジオール、グリセリン、トリメチロールプロパンなどのアルカントリオール、ペンタエリスリトールなどのアルカンテトラオールなど）、アミド類（ホルムアミド、アセトアミドなどのアシルアミド類、Ｎ−メチルホルムアミド、Ｎ−メチルアセトアミド，Ｎ，Ｎ−ジメチルホルムアミド、Ｎ，Ｎ−ジメチルアセトアミドなどのモノ又はジＣ１−４アシルアミド類など）、ピロリドン類（２−ピロリドン、３−ピロリドン、Ｎ−メチル−２−ピロリドン、Ｎ−メチル−３−ピロリドンなど）、ケトン類（アセトンなど）、エーテル類（ジオキサン、テトラヒドロフランなど）、有機カルボン酸類（酢酸など）、セロソルブ類（メチルセロソルブ、エチルセロソルブなどのＣ１−４アルキルセロソルブ類など）、セロソルブアセテート類（エチルセロソルブアセテートなどのＣ１−４アルキルセロソルブアセテート類）、カルビトール類（メチルカルビトール、エチルカルビトール、プロピルカルビトール、ブチルカルビトールなどのＣ１−４アルキルカルビトール類など）、カルビトールアセテート類（メチルカルビトールアセテートなどのＣ１−４アルキルカルビトールアセテート）、ジメチルスルホキシドなどが例示できる。これらの有機溶媒は、単独で又は二種以上組み合わせて使用できる。
【００５９】
水溶性有機溶媒は、水溶性アルコール（エタノール、イソプロパノールなど）、水溶性多価アルコール（グリセリンなど）及びピロリドン類（Ｎ−メチルピロリドンなど）から選択された少なくとも一種の有機溶媒とを含んでいてもよい。
【００６０】
前記アルコールの割合は、水１００質量部に対して、例えば、１〜３０質量部、好ましくは２〜２０質量部、さらに好ましくは３〜１５質量部（例えば、５〜１０質量部）程度であってもよい。前記多価アルコール及びピロリドン類の割合は、それぞれ、水１００質量部に対して、例えば、１〜５０質量部、好ましくは３〜３０質量部、さらに好ましくは５〜２５質量部（例えば、１０〜２０質量部）程度であってもよい。
【００６１】
［被膜形成能を有する水溶性又は水分散性高分子（ｄ）］
本発明では、前記成分を含むインキ組成物（又はインク組成物）に被膜形成能を有する水溶性又は水分散性高分子（ｄ）を添加することにより、耐擦過性に優れた印字部又は画像部を形成できる。その理由については明確ではないものの、銀粒子がナノ粒子であり、水溶性又は水分散性高分子（ｄ）が被膜形成能（製膜性）を有するためか、水溶性又は水分散性高分子（ｄ）が少量であっても、強固で密着性の高い印字部又は画像部を形成するものと推測される。
【００６２】
水溶性又は水分散性高分子には、水溶性樹脂の他、樹脂エマルジョンも含まれる。水溶性又は水分散性高分子は、前記高分子分散剤（b2）とは異なる種類の高分子が使用される。水溶性又は水分散性樹脂には、例えば、スチレン系樹脂（スチレン−（メタ）アクリル酸共重合体；スチレン−（メタ）アクリル酸メチル−（メタ）アクリル酸共重合体などのスチレン−（メタ）アクリル酸アルキルエステル−（メタ）アクリル酸共重合体；スチレン−無水マレイン酸共重合体；スチレン−スチレンスルホン酸共重合体など）、アクリル系樹脂（メタクリル酸メチル−（メタ）アクリル酸共重合体、メタクリル酸メチル−アクリル酸アルキルエステル−（メタ）アクリル酸共重合体などの（メタ）アクリル酸アルキルエステル−（メタ）アクリル酸共重合体、（メタ）アクリル酸アルキルエステル−スチレン−（メタ）アクリル酸共重合体、ポリアクリルアミドなど）、ポリ酢酸ビニル樹脂、エチレン−酢酸ビニル共重合樹脂、塩化ビニル−酢酸ビニル共重合樹脂、ポリエチレンイミン、ビニルアルコール系樹脂（ポリビニルアルコール、エチレン−ビニルアルコール共重合体など）、ビニルピロリドン系樹脂（ポリビニルピロリドン、ビニルピロリドン−酢酸ビニル共重合体など）、ポリエチレングリコール系樹脂（ポリエチレングリコール、ポリエチレングリコール−ポリプロピレングリコールブロック共重合体など）、水溶性ウレタン樹脂、水溶性アクリルウレタン樹脂、水溶性エポキシ樹脂、水溶性ポリエステル系樹脂、水溶性ポリアミド樹脂、天然高分子（ゼラチン、アラビアゴム、トラガントゴム、デキストリン、アルギン酸など）、セルロースエーテル類（メチルセルロースなどのアルキルセルロース、ヒドロキシエチルセルロース、ヒドロキシプロピルセルロースなどのヒドロキシアルキルセルロース、ヒドロキシエチルメチルセルロース、ヒドロキシプロピルメチルセルロースなどのヒドロキシアルキル−アルキルセルロース、カルボキシメチルセルロースなど）、ポリエチレンスルホン酸塩、ナフタレンスルホン酸のホルマリン縮合物などが含まれる。これらの水溶性又は水分散性樹脂は単独で又は二種以上組み合わせて使用できる。
【００６３】
なお、水溶性又は水分散性樹脂の重量平均分子量は、ゲルパーミエーションクロマトグラフィ（ＧＰＣ）で測定したとき、ポリスチレン換算で、０．５×１０４〜１００×１０４、好ましくは０．７×１０４〜１０×１０４程度であってもよい。なお、一部の高分子（例えば、セルロースエーテル類など）はＧＰＣにより分子量を測定することが困難である場合がある。このような高分子では、重合度が、例えば、１００〜１０００００、好ましくは２００〜１００００程度であってもよい。
【００６４】
さらに、カルボキシル基が導入された水溶性又は水分散性樹脂の酸価は、１０〜２００ｍｇＫＯＨ／ｇ、好ましくは３０〜１５０ｍｇＫＯＨ／ｇ、さらに好ましくは５０〜１２０ｍｇＫＯＨ／ｇ程度であってもよい。また、塩基でカルボキシル基の塩を形成し、樹脂に水溶性又は水分散性を付与してもよい。塩基としては、アミン類（トリエチルアミンなどのトリアルキルアミン、トリエタノールアミン、ジメチルアミノエタノールなどのアルカノールアミン、モルホリンなどの複素環式アミンなど）、水酸化ナトリウムなどのアルカリ金属水酸化物、アルカリ金属炭酸塩などであってもよい。
【００６５】
これらの水溶性又は水分散性高分子のうち、水溶性スチレン系樹脂（スチレン−（メタ）アクリル酸共重合体、スチレン−（メタ）アクリル酸メチル−（メタ）アクリル酸共重合体、スチレン−無水マレイン酸共重合体など）、水溶性アクリル系樹脂（（メタ）アクリル酸アルキルエステル−（メタ）アクリル酸共重合体、（メタ）アクリル酸アルキルエステル−スチレン−（メタ）アクリル酸共重合体など）、ビニルアルコール系樹脂（ポリビニルアルコールなど）、ビニルピロリドン系樹脂（ポリビニルピロリドンなど）、天然高分子（ゼラチン、アラビアゴム、デキストリンなど）、セルロースエーテル類（ヒドロキシアルキルセルロース、ヒドロキシアルキル−アルキルセルロース、カルボキシメチルセルロースなど）などを用いる場合が多い。
【００６６】
樹脂エマルジョンとしては、例えば、（メタ）アクリル系樹脂エマルジョン（例えば、ポリメタクリル酸メチル樹脂、メタクリル酸メチル−（メタ）アクリル酸アルキルエステル共重合体、メタクリル酸メチル−（メタ）アクリル酸アルキルエステル−（メタ）アクリル酸共重合体などを含むエマルジョン）、スチレン系樹脂エマルジョン（例えば、スチレン−（メタ）アクリル酸共重合樹脂、スチレン−（メタ）アクリル酸アルキルエステル共重合体、スチレン−（メタ）アクリル酸アルキルエステル−（メタ）アクリル酸共重合体系単量体などを含むエマルジョン）、酢酸ビニル系樹脂エマルジョン（例えば、ポリ酢酸ビニル樹脂、エチレン−酢酸ビニル共重合樹脂を含むエマルジョン）アクリル−シリコーン系樹脂エマルジョン、ポリエステル−アクリル系樹脂エマルジョンなどが例示でき、スチレン−ブタジエン共重合体などのゴム粒子のエマルジョンであってもよい。これらの樹脂エマルジョンも単独で又は二種以上組み合わせて使用できる。樹脂エマルジョンの樹脂粒子の平均粒径は、１ｎｍ〜１μｍ程度であってもよく、通常、１０〜１０００ｎｍ、好ましくは２０〜８００ｎｍ、さらに好ましくは３０〜５００ｎｍ程度であってもよい。また、樹脂エマルジョンは、室温（２０℃）で造膜性を有している場合が多い。
【００６７】
これらの樹脂エマルジョンのうち、（メタ）アクリル系樹脂エマルジョン（メタクリル酸メチル−（メタ）アクリル酸アルキルエステル−（メタ）アクリル酸共重合体エマルジョンなど）、スチレン系樹脂エマルジョン（スチレン−（メタ）アクリル酸アルキルエステル−（メタ）アクリル酸共重合体系単量体エマルジョンなど）を用いる場合が多い。
【００６８】
水溶性又は水分散性高分子（ｄ）の使用量は、固形分換算（又は不揮発分換算）で、銀ナノ粒子（ａ）１００質量部に対して、１〜３０質量部（例えば、２〜２５質量部）、好ましくは２．５〜２０質量部（例えば、３〜１５質量部）程度であってもよく、通常、２〜１２質量部（例えば、２．５〜１０質量部、好ましくは３〜８．５質量部）程度であってもよい。本発明では、水溶性又は水分散性高分子（ｄ）の使用量が少量であっても、高い耐擦過性の印字部又は画像を、光沢紙などの被印刷体に対して高い密着性で形成できる。
【００６９】
水溶性又は水分散性高分子（ｄ）の濃度は、組成物全体に対して、０．０５〜０．７５質量％（例えば、０．０５〜０．７質量％）、好ましくは０．０７〜０．５質量％（例えば、０．０８〜０．４質量％）、さらに好ましくは０．１〜０．３質量％程度であってもよい。
【００７０】
さらに、前記分散剤（ｂ）と、水溶性又は水分散性高分子（ｄ）との割合は、固形分換算で、前者／後者（質量比）＝５／９５〜９５／５程度の範囲から選択でき、例えば、１０／９０〜９５／５（例えば、３０／７０〜９０／１０）、好ましくは４０／６０〜９０／１０（例えば、５０／５０〜８７／１３）、さらに好ましくは５５／４５〜８５／１５（例えば、６０／４０〜８０／２０）程度であってもよい。本発明では、分散剤（ｂ）に対する水溶性又は水分散性高分子（ｄ）の割合が小さくても、高い耐擦過性を有する印字部又は画像部を高い密着性で形成できる。
【００７１】
前記分散剤（ｂ）及び水溶性又は水分散性高分子（ｄ）の総量は、固形分換算で、銀ナノ粒子（ａ）１００質量部に対して、５〜５０質量部（例えば、７〜４０質量部）、好ましくは１０〜３０質量部（例えば、１５〜２５質量部）程度であってもよく、通常、５〜３０質量部（例えば、１０〜２５質量部、好ましくは１５〜２０質量部）程度であってもよい。本発明では、分散剤（ｂ）及び水溶性又は水分散性高分子（ｄ）の使用量が少量であっても、光沢紙などの被印刷体に対して高い密着性で、高い耐擦過性の印字部又は画像を形成できる。
【００７２】
本発明のインキ組成物（分散液）は、高い分散安定性を有するため、インキ組成物（分散液）中の銀ナノ粒子（ａ）（金属の質量換算）の濃度は、特に制限されず、０．１〜５０質量％程度の範囲から選択でき、例えば、０．５〜３０質量％、好ましくは１〜２０質量％、さらに好ましくは１．５〜１０質量％（例えば、２〜５質量％）程度であってもよい。
【００７３】
なお、本発明では、インキ組成物の固形分中の銀ナノ粒子濃度が高くても、高い分散性を維持できるとともに、金属光沢を有する印字部又は画像部を形成できる。インキ組成物（分散液）の固形分全体に対する銀ナノ粒子（ａ）の濃度は、特に限定されず、１０〜９０質量％（例えば、２５〜８８質量％、特に３５〜８５質量％）程度の広い範囲から選択でき、例えば、５０〜９０質量％、好ましくは５５〜８８質量％（例えば、６０〜８７質量％）、さらに好ましくは６５〜８７質量％程度であってもよい。
【００７４】
なお、インキ組成物（又はインク組成物）は、本発明の効果を損なわない範囲で、慣用の添加剤、例えば、可塑剤（又は造膜助剤）、光沢付与剤、金属腐食防止剤（防錆剤）、安定剤（酸化防止剤、紫外線吸収剤、光安定剤など）、界面活性剤（アニオン性界面活性剤、カチオン性界面活性剤、ノニオン性界面活性剤、両性界面活性剤、特にアニオン性界面活性剤及び／又はノニオン性界面活性剤）、分散安定化剤、増粘剤又は粘度調整剤、保湿剤、チクソトロピー性賦与剤、レベリング剤、浸透剤、消泡剤、ｐＨ調整剤、キレート剤、表面張力調整剤、着色剤（染顔料など）、色相改良剤、染料定着剤、殺菌剤、防カビ剤、防腐剤、酸素吸収剤などを含んでいてもよい。なお、界面活性剤は、アセチレングリコール系界面活性剤、ポリシロキサン系界面活性剤、フッ素系界面活性剤などであってもよい。これらの添加剤は、単独で又は二種以上組み合わせて使用できる。
【００７５】
インキ組成物の粘度は、インクジェット方式による記録において、液滴を安定に吐出可能であればよく、Ｂ型粘度計を用いて、室温（２５℃）で測定したとき、例えば、２〜２０ｍＰａ・ｓ、好ましくは２．５〜１５ｍＰａ・ｓ（例えば、３〜１２ｍＰａ・ｓ）、さらに好ましくは３〜１０ｍＰａ・ｓ（例えば、３〜５ｍＰａ・ｓ）程度であってもよい。
【００７６】
［インキ組成物の製造方法］
なお、インキ組成物（又はインク組成物）は、例えば、慣用の方法で調製した銀ナノ粒子（ａ）を含む分散液に、水溶性又は水分散性高分子（ｄ）を添加することにより調製できる。銀ナノ粒子（ａ）を含む分散液は、市販品を用いてもよく、前記特許文献２に記載の方法に準じて調製してもよい。より具体的には、前記銀ナノ粒子（ａ）に対応する金属化合物を、分散剤（ｂ）および還元剤の存在下、溶媒中で還元することにより調製できる。
【００７７】
前記銀ナノ粒子（ａ）に対応する金属化合物としては、ハロゲン化銀、銀塩［銀無機酸塩（硫酸銀、硝酸銀など）、銀有機酸塩（酢酸銀など）など］などを使用する場合が多い。なお、これらの銀化合物は、水溶液などの水性溶媒の溶液の形態で用いてもよい。
【００７８】
還元剤としては、慣用の成分、例えば、水素化ホウ素ナトリウム類（水素化ホウ素ナトリウム、シアノ水素化ホウ素ナトリウム、水素化トリエチルホウ素ナトリウムなど）、水素化アルミニウムリチウム、次亜リン酸又はその塩（ナトリウム塩など）、ボラン類（ジボラン、ジメチルアミンボランなど）、ヒドラジン、ホルマリン、アミン類などが例示できる。これらの還元剤は単独で又は二種以上組み合わせて使用できる。還元剤としてはアミン類を用いる場合が多い。
【００７９】
アミン類としては、脂肪族アミン類（例えば、プロピルアミン、ブチルアミン、ヘキシルアミン、ジエチルアミン、ジプロピルアミン、ジメチルエチルアミン、ジエチルメチルアミン、トリエチルアミン、エチレンジアミン、Ｎ，Ｎ，Ｎ′，Ｎ′−テトラメチルエチレンジアミン、１，３−ジアミノプロパン、Ｎ，Ｎ，Ｎ′，Ｎ′−テトラメチル−１，３−ジアミノプロパンなどのアルカンアミン；トリエチレンテトラミン、テトラエチレンペンタミンなどのポリアルキレンポリアミンなど）、脂環式アミン類（例えば、ピペリジン、Ｎ−メチルピペリジン、ピペラジン、Ｎ，Ｎ′−ジメチルピペラジン、ピロリジン、Ｎ−メチルピロリジン、モルホリンなど）、芳香族アミン類（例えば、アニリン、Ｎ−メチルアニリン、Ｎ，Ｎ−ジメチルアニリン、トルイジン、アニシジン、フェネチジンなど）、芳香脂肪族アミン類（例えば、ベンジルアミン、Ｎ−メチルベンジルアミン、Ｎ，Ｎ−ジメチルベンジルアミン、フェネチルアミン、キシリレンジアミン、Ｎ，Ｎ，Ｎ′，Ｎ′−テトラメチルキシリレンジアミンなどのアラルキルアミン）、アルカノールアミン類［例えば、メチルアミノエタノール、ジメチルアミノエタノール（２−（ジメチルアミノ）エタノール）、エタノールアミン、ジエタノールアミン、トリエタノールアミン、プロパノールアミン、ブタノールアミン、ヘキサノールアミン、ジメチルアミノプロパノールなどのＣ２−１０アルカノールアミン、好ましくはＣ２−６アルカノールアミン］などが挙げることができる。これらのアミン類のうち、アルカノールアミン類が好ましい。
【００８０】
還元剤の使用量は、金属原子換算で前記銀化合物１当量（又は１モル）に対して、１〜３０モル、好ましくは１．５〜１５モル、さらに好ましくは２〜１０モル程度であってもよく、通常１〜５モル程度であってもよい。
【００８１】
還元反応は、慣用の方法、例えば、攪拌しながら、温度１０〜７５℃（例えば、１５〜５０℃、好ましくは２０〜３５℃）程度で行うことができる。反応系の雰囲気は、空気、不活性ガス（窒素ガスなど）であってもよく、還元性ガス（水素ガスなど）を含む雰囲気であってもよい。
【００８２】
なお、反応溶媒は、水と前記水溶性有機溶媒との混合溶媒を使用できるが、水単独である場合が多い。なお、必要であれば、反応溶媒の種類などに応じて、酸（塩酸、硫酸、硝酸、リン酸などの無機酸、酢酸などの有機酸）、アルカリ［水酸化ナトリウム、アンモニアなどの無機塩基、アミン類（例えば、アルキルアミン、アルカノールアミンなどの第三級アミン類などの有機塩基）などの塩基類］を用いて、反応系のｐＨを調整してもよい。
【００８３】
還元反応の終了後、反応混合液を慣用の方法により、濃縮、濾過、精製してもよく、そのまま分散液として使用してもよい。前記特定の分散剤（ｂ）を使用すると、比較的少量であっても、粗大粒子の少ない銀ナノ粒子を生成できる。
【００８４】
このようにして調製された分散液に、前記水溶性又は水分散性高分子（ｄ）を添加して混合することにより、インキ組成物を調製できる。なお、水溶性有機溶媒（例えば、アルコール類、多価アルコール類及／又はピロリドン類）は、前記分散液に添加する場合が多い。また、分散液には、水を添加して濃度を調整してもよく、前記添加剤などを添加してもよい。
【００８５】
［印字部又は画像部の形成方法］
本発明のインキ組成物（又はインク組成物）は、インクジェット方式で被印刷体（又は被記録媒体）に印字又は印刷し、印字部又は画像を形成するために有用である。そのため、本発明のインキ組成物は、例えば、インクジェット印刷用インキ組成物ということもできる。前記被印刷体（又は被記録媒体）は、基材と、この基材の少なくとも一方の面に形成されたインキ受容層とを有していてもよい。また、被印刷体は、インク吸収性又は非吸収性であってもよい。
【００８６】
基材の種類は、用途に応じて、紙（例えば、上質紙、アート紙、コート紙、キャスト紙、合成紙などの印刷用紙など）、プラスチックフィルム（ポリオレフィン系フィルム、ポリエステル系フィルム、ポリイミド系フィルム（ポリアミドイミドフィルムを含む）など）、金属基板（シリコン基板、アルミニウム基板など）、セラミック（ガラスを含む）基板（ガラス基板、アルミナ基板などのセラミックス基板）などであってもよく、複合基板（繊維基材にフェノール樹脂、エポキシ樹脂などが含浸した含浸基板、例えば、紙−フェノール樹脂基板、ガラス−エポキシ樹脂基板など）であってもよい。基材は、紙である場合が多い。
【００８７】
インキ受容層は、通常、顔料（白色顔料）およびバインダー樹脂を含んでおり、白色顔料としては、タルク、クレー（カオリン）、酸化チタン、合成シリカ、コロイダルシリカ、炭酸カルシウム、炭酸マグネシウム、アルミナ、硫酸バリウムなどが例示できる。顔料は、タルク、シリカ、及び／又は酸化チタンを含んでいる場合が多い。
【００８８】
バインダー樹脂としては、例えば、デンプン（変性デンプンを含む）、ビニルアルコール系樹脂（ポリビニルアルコールなど）、ビニルピロリドン系樹脂（ポリビニルピロリドンなど）、スチレン系樹脂（スチレン−ブタジエン樹脂など）、アクリル系樹脂、ポリエステル系樹脂、ウレタン系樹脂などが例示できる。バインダー樹脂は、デンプン及び／又はポリビニルアルコールを含む場合が多い。
【００８９】
前記インキ受容層は、ポリエチレンイミン、カチオン化デンプン、カチオン化ポリウレタン樹脂などの耐水化剤を含んでいてもよい。また、受容層は、種々の助剤、例えば、有色顔料又は染料、顔料分散剤、消泡剤、離型剤、浸透剤、滑剤、安定化剤（紫外線吸収剤、酸化防止剤など）、防腐剤、架橋剤などを含んでいてもよい。
【００９０】
インキ受容層を有する被印刷体は、インクジェット専用紙であってもよい。特に、前記被印刷体（又は被記録媒体）は、光沢紙（例えば、インキ受容層を有する光沢紙）であってもよく、光沢紙としては市販の光沢紙を使用してもよい。光沢紙には、カレンダー加工（スーパカレンダー加工など）が施されていてもよい。本発明では、光沢紙（インキ受容層を有する光沢紙）の種類が異なっていても、高い耐擦過性を有し、金属光沢性（銀光沢性）の印字部又は画像部を高い密着性で形成できる。例えば、布や紙などで印字部又は画像部を激しく擦っても印字部及び画像部が剥離することがない。なお、インキ組成物を被印刷体に印字又は印刷すると、分散剤（又は保護コロイド）及び溶媒は、インク受容層に吸収され、基材表面に銀粒子と水溶性又は水分散性高分子（樹脂成分）とが定着するためか、銀粒子がナノ粒子であるため、少量の水溶性又は水分散性高分子であっても、結着樹脂として有効に機能し、耐擦過性の高い印字部又は画像部を形成できるものと思われる。なお、分散剤のうち高分子分散剤も結着樹脂（樹脂成分）として機能していてもよい。
【００９１】
インクジェット方式は、バブルジェット（登録商標）方式（サーマル方式）、ピエゾ（圧電素子）方式のいずれであってもよく、本発明の組成物を水性インキ組成物として用い、インクジェットプロッター、インクジェットプリンター、インクジェットディスペンサーなどのインクジェット印刷方式を利用して印字部又は画像部を形成してもよい。
【実施例】
【００９２】
以下に、実施例に基づいて本発明をより詳細に説明するが、本発明はこれらの実施例によって限定されるものではない。
【００９３】
［銀ナノ粒子分散液の調製］
特許文献２の実施例１に準じて銀ナノ粒子を含む分散液を調製した。すなわち、硝酸銀６６．８ｇ、カルボキシル基を有する高分子分散剤（ビッグケミー製、「ディスパービック１９０」、溶媒：水、不揮発成分４０％、酸価１０ｍｇＫＯＨ／ｇ、アミン価０）７．２ｇ、及びコール酸（和光純薬工業（株）製）１．８ｇを、イオン交換水１００ｇに投入し、激しく撹拌し、懸濁液を得た。この懸濁液に対して、ジメチルアミノエタノール（和光純薬工業（株）製）１００ｇを水温が５０℃を超えないように徐々に加えたのち、水温５０℃のウォーターバス中で４時間加熱撹拌した。得られた反応液を、ガラスフィルタ（ＡＤＶＡＮＴＥＣ製ＧＣ−９０、ポアサイズ０．８マイクロメートル）でろ過し、銀を１５質量％含む銀ナノ粒子分散液を得た。この分散液について、透過型電子顕微鏡（日本電子（株）製）で銀ナノ粒子の粒径を確認したところ、一次粒子の個数平均粒子径は約２０ｎｍであった。
【００９４】
［インキ組成物１の調製］
得られた銀ナノ粒子を含む分散液に、表１に示す割合で、グリセリン、Ｎ−メチル−２−ピロリドン（ＮＭＰ）、イソプロパノール（ＩＰＡ）、イオン交換水、水溶性高分子としてポリビニルアルコール（平均重合度１，５００以上、けん化度７２〜８２モル％、和光純薬工業（株）製）を撹拌混合し、インキ組成物１を調製した。
【００９５】
［インキ組成物２〜１０の調製］
表１に示す割合で、添加剤の種類を用いる以外、インキ組成物１と同様にして、インキ組成物２〜１０を調製した。なお、水溶性高分子として、インキ組成物２、６、７、９及び１０ではインキ組成物１と同様のポリビニルアルコールを用い、インキ組成物３ではゼラチン（和光純薬工業（株）製）を用い、インキ組成物４では水溶性アクリル樹脂（アクリセットＡＲＬ−４５３ （株）日本触媒製）を用いた。また、インキ組成物５では、水分散性高分子として、アクリル樹脂エマルション（ユーダブルＥＦ−００２ （株）日本触媒製）を用いた。なお、インキ組成物８では水溶性高分子を添加することなく調製した。
【００９６】
インキ組成物１〜１０の組成を表１に示す。
【００９７】
【表１】
2017149942.tif 000002
【００９８】
なお、水溶性高分子及び水分散性高分子の量は、固形分換算の含有量である。
【００９９】
［実施例１］
インキ組成物１を用いて、バブルジェット（登録商標）方式インクジェットプリンター（キヤノン（株）製「ＰＩＸＵＳ  ｉＰ２７００」）を用いて印刷した。すなわち、インクジェットプリンターに対応する空のインクジェットカートリッジに、インキ組成物１を注入して、プリンターにセットし、被記録媒体としてのインク受容層を含む光沢紙（キヤノン（株）製プロフェッショナルフォトペーパー）の上に印刷した。
【０１００】
［実施例２］
被記録媒体として、キヤノン（株）製写真用紙・光沢  プロ［プラチナグレード］を用いる以外、実施例１と同様にして印刷物を得た。
【０１０１】
［実施例３］
被記録媒体として、セイコーエプソン（株）製写真用紙  エントリー＜光沢＞を用いる以外、実施例１と同様にして印刷物を得た。
【０１０２】
［実施例４］
インキ組成物２を用いる以外、実施例１と同様にして印刷物を得た。
【０１０３】
［実施例５］
インキ組成物２を用い、被記録媒体としてキヤノン（株）製写真用紙・光沢  プロ［プラチナグレード］を用いた以外、実施例１と同様にして印刷物を得た。
【０１０４】
［実施例６］
インキ組成物２を用い、被記録媒体としてセイコーエプソン（株）製写真用紙  エントリー＜光沢＞を用いた以外、実施例１と同様にして印刷物を得た。
【０１０５】
［実施例７〜１１］
インキ組成物３（実施例７）、インキ組成物４（実施例８）、インキ組成物５（実施例９）、インキ組成物６（実施例１０）及びインキ組成物７（実施例１１）を用いた以外、実施例１と同様にして印刷物を得た。
【０１０６】
［比較例１］
インキ組成物８を用いた以外、実施例１と同様にして印刷物を得た。
【０１０７】
［比較例２］
インキ組成物８を用い、被記録媒体としてキヤノン（株）製写真用紙・光沢  プロ［プラチナグレード］を用いた以外、実施例１と同様にして印刷物を得た。
【０１０８】
［比較例３］
インキ組成物８を用い、被記録媒体としてセイコーエプソン（株）製写真用紙  エントリー＜光沢＞を用いた以外、実施例１と同様にして印刷物を得た。
【０１０９】
［比較例４及び５］
インキ組成物９（比較例４）及びインキ組成物１０（比較例５）を用いた以外、実施例１と同様にして印刷物を得た。
【０１１０】
（印刷物の評価方法）
得られた印刷物について、以下のような特性を評価した。
【０１１１】
（１）光沢度
各実施例および比較例で印刷したベタ画像を光沢計（日本電色工業（株）製ＶＧ２０００）を用い、２０°光沢度を測定し、以下の基準に従い評価した。
【０１１２】
Ａ：光沢度が９００以上
Ｂ：光沢度が９００未満。
【０１１３】
（２）耐擦過性
各実施例および比較例で印刷したベタ画像に対し、摩擦摩耗試験機を用い、乾いた木綿で、荷重５００ｇ及び１０往復する摩擦試験を行なった。そして、摩擦試験後のベタ画像を、以下に示す基準にしたがって画像の耐擦過性を評価した。
【０１１４】
耐擦性試験後の印刷物の２０°光沢度を測定し、耐擦性試験前後での光沢度の低下率を求め、以下の基準に従い評価した。
【０１１５】
Ａ：光沢度の低下率が１０％未満
Ｂ：光沢度の低下率が１０％以上、５０％未満
Ｃ：光沢度の低下率が５０％以上。
【０１１６】
これらの評価結果を表２及び表３に示す。
【０１１７】
【表２】
2017149942.tif 000003
【０１１８】
【表３】
2017149942.tif 000004
【０１１９】
表２及び表３から明らかなように、実施例では、安定に印刷できるとともに、高い金属光沢を有し、かつ耐擦過性の高い画像を形成できた。なお、比較例４では、インクジェットプリンターからのインキ組成物９の吐出性が不安定であり、印刷できなかった。
【産業上の利用可能性】
【０１２０】
本発明のインキ組成物は、被印刷体（特に、光沢紙）に耐久性の高い印字部や画像部を形成するのに適している。特に、本発明のインキ組成物は、分散安定性が高いため、水性インキとしてインクジェット方式により画像を形成するのに適しているものの、インクジェット方式に限らず、他の印刷方式（例えば、スクリーン印刷方式など）で印字部又は画像部を形成してもよい。